(57)【特許請求の範囲】
【請求項１】
（ｆ）ポリプロピレン系樹脂２０〜８０質量％、（ｂ）エチレン系共重合体１０〜４０質量％及び（ｃ）酸変性スチレン系熱可塑性エラストマー１０〜４０質量％からなる樹脂混合物１００質量部に対して、（ｄ）有機化クレー４〜８質量部及び（ｅ）金属水和物４０〜１２０質量部を含有させてなる絶縁電線用樹脂複合材料。
【請求項２】
前記（ｃ）酸変性スチレン系熱可塑性エラストマーが、スチレン系熱可塑性エラストマーを不飽和カルボン酸および/またはその誘導体で変性した酸変性スチレン系熱可塑エラストマーであり、前記（ｄ）有機化クレーが、有機オニウムイオンを層間に導入した有機化クレーであることを特徴とする請求項１記載の絶縁電線用樹脂複合材料。
【請求項３】
請求項１又は２のいずれか１項に記載の樹脂複合材料で導体を被覆したことを特徴とする絶縁電線。
【発明の詳細な説明】
【０００１】
【発明の属する技術分野】
本発明は、ポリオレフィンの機械的特性、難燃性などを改良した樹脂複合材料に関し、さらに詳しくは、ポリプロピレン系樹脂の機械特性や難燃性、耐熱性、耐寒性などを改良した樹脂複合材料及びそれを被覆した絶縁電線に関する。
【０００２】
【従来の技術】
従来から、樹脂の諸特性を改良するために種々の無機充填剤を混合、混練することが行われており、近年、無機充填剤の１つである層状粘土鉱物を樹脂中に微分散させて、諸特性を改良した粘土複合材料とそれを使用した樹脂複合材料に関する提案がされている。
特許文献１には、エラストマー中に無機質フィラーをナノオーダーレベルで微細に分散させて高剛性と耐熱、耐衝撃性に優れた無機質フィラー含有のエラストマーの製造方法と耐衝撃性に優れた樹脂複合材料が記載されている。
特許文献２には、２種類以上のポリマーと有機化クレーとからなり、２種類以上のポリマーのうち、少なくとも１種類が官能基を有することを特徴する樹脂複合材料が記載されている。
２種類以上のポリマーが、互いに相容性を有するか、又は非相容性かによって、有機化クレーの分散状態が変わるということが記載されているが、２種類のポリマーが相容性を有する場合でも、相容性マトリックス中に有機化クレーが分子レベルで均一に分散しないことや、２種類のポリマーが非相容の場合、非相容性マトリックス中のミセルの分散粒径が大きいと層状粘土鉱物のクレーが微分散しているとはいえず、複合材料としての諸特性が改善されない。
【０００３】
また、これまで提案、実用化されているノンハロゲン難燃性樹脂複合材料は、金属水和物を高充填したポリオレフィン系樹脂を使用することが一般的であるが、そのベースポリマーとしては、多量の金属水和物を配合しやすいエチレン系共重合体が主として用いられている。
しかし、このようなノンハロゲン難燃材料の機械的特性、耐熱性などは、ＰＶＣコンパウンドの特性と比較すると低いことが問題であり、ＰＶＣコンパウンド並の特性を有するノンハロゲン難燃材料の開発が待ち望まれている。
かかる問題を解決するため、エチレン系共重合体をベースポリマーとするノンハロゲン難燃組成材料を化学架橋や電子線架橋で架橋する方法や、機械特性や耐熱性に優れるポリプロピレンをベースポリマーに使用する方法が検討されているが、難燃性、機械的特性、耐熱性、耐寒性などにバランスのとれた材料は開発されていないのが現状である。
また、提案、実用化されているノンハロゲン材料を被覆した絶縁電線は、それらをＰＶＣテープやＰＶＣ絶縁電線、ゴムグロメットなどの異種材料と接触させた場合、その耐熱寿命が低下するという問題が発生する場合がある。
【０００４】
【特許文献１】
特開平８−３０２０２５号公報
【特許文献２】
特開平１１−９２５９４号公報
【０００５】
【発明が解決しようとする課題】
本発明は、上記のような問題を解決した樹脂複合材料に関するものであり、ポリオレフィン、特に、ポリプロピレン系樹脂の機械特性、難燃性、耐熱性、耐寒性などを改良した樹脂複合材料を提供することを目的とする。
また、少量の金属水和物の添加で更に難燃性を付与することができ、機械特性、難燃性、耐熱性、耐寒性、他の部品との共存性等を改良した軽量で成形加工性の容易なポリオレフィン系樹脂複合材料及びそれを被覆したノンハロゲン難燃絶縁電線を提供することを目的とする。
【０００６】
【課題を解決するための手段】
すなわち、本発明は、
（１）（ｆ）ポリプロピレン系樹脂２０〜８０質量％、（ｂ）エチレン系共重合体１０〜４０質量％及び（ｃ）酸変性スチレン系熱可塑性エラストマー１０〜４０質量％からなる樹脂混合物１００質量部に対して、（ｄ）有機化クレー４〜８質量部及び（ｅ）金属水和物４０〜１２０質量部を含有させてなる絶縁電線用樹脂複合材料、
（２）前記（ｃ）酸変性スチレン系熱可塑性エラストマーが、スチレン系熱可塑性エラストマーを不飽和カルボン酸および/またはその誘導体で変性した酸変性スチレン系熱可塑エラストマーであり、前記（ｄ）有機化クレーが、有機オニウムイオンを層間に導入した有機化クレーであることを特徴とする（１）記載の絶縁電線用樹脂複合材料、及び
（３）（１）又は（２）のいずれか１項に記載の樹脂複合材料で導体を被覆したことを特徴とする絶縁電線
を提供するものである。
【０００９】
【発明の実施の形態】
まず、本発明の絶縁電線用樹脂複合材料に使用される各成分について説明する。
（ａ）ポリオレフィン
ポリオレフィンとしては、ポリプロピレン系樹脂が用いられる。
【００１０】
（ｂ）エチレン系共重合体
エチレン系共重合体としては、例えば、エチレン・アクリル酸共重合体、アイオノマー、エチレン・アクリル酸メチル共重合体、エチレン・アクリル酸エチル共重合体、エチレン・アクリル酸ブチル共重合体、エチレン・酢酸ビニル共重合体などがあげられる。
エチレン系共重合体は、有機化クレーと併用することにより、樹脂複合材の難燃性を向上させる効果がある。
【００１１】
このエチレン系共重合体の具体例としては、「ベイマック」、「ハイミラン」、「エバフレックス」、「ニュクレル」（いずれも商品名、三井・デュポン製）、「ＢＯＲＦＬＥＸ」（商品名、ＢＯＲＥＡＬＩＳ製）、「ＬＯＴＡＤＥＲ」（商品名、ＡＴＯＦＩＮＡ製）、「ＬＥＶＡＰＲＥＮ」（商品名、ＢＡＹＥＲ製）などがある。
これらのエチレン系共重合体は、単独でも、２種類以上を組み合わせてもよい。
本発明においては、これらのエチレン系共重合体は、樹脂複合材料を作成する場合の混練性を向上させる点から、ＪＩＳ  Ｋ  ７２１０に規定されるメルトフローレイトが、３０ｇ／１０ｍｉｎ．（１９０℃、２．１６ｋｇｆ）以下であることが好ましい。
【００１２】
（ｃ）酸変性スチレン系熱可塑性エラストマー
酸変性スチレン系熱可塑性エラストマーとは、スチレン系熱可塑性エラストマーを不飽和カルボン酸および／またはその誘導体で変性したものである。
スチレン系熱可塑性エラストマーとしては、例えば、スチレン−ブタジエン−スチレンブロック共重合体（ＳＢＳ）、スチレン−イソプレン−スチレンブロック共重合体（ＳＩＳ）、スチレン−エチレン／ブチレン−スチレンブロック共重合体（ＳＥＢＳ）、スチレン−エチレン／プロピレン−スチレンブロック共重合体（ＳＥＰＳ）などがあげられる。
【００１３】
変性に用いられる不飽和カルボン酸としては、例えば、マレイン酸、イタコン酸、フマル酸が、不飽和カルボン酸の誘導体としては、例えば、マレイン酸モノエステル、マレイン酸ジエステル、無水マレイン酸、イタコン酸モノエステル、イタコン酸ジエステル、無水イタコン酸、フマル酸モノエステル、フマル酸ジエステルなどがある。
酸変性スチレン系熱可塑性エラストマー中に共重合させる不飽和カルボン酸成分の量は好ましくは、０．０１〜１０質量％であり、より好ましくは０．０５〜５質量％である。
【００１４】
このような酸変性スチレン系熱可塑性エラストマーとしては、「タフテックＭ１９４３」、「タフテックＭ１９１１」、「タフテックＭ１９１３」（いずれも商品名、旭化成製）、「クレイトンＦＧ１９０１Ｘ」（商品名、クレイトンポリマー製）、「変性ＤＹＮＡＲＯＮ」（商品名、ＪＳＲ製）などがある。
これらの酸変性スチレン系熱可塑性エラストマーは、単独でも、２種類以上を組み合わせてもよく、さらに、本発明の効果を損なわない範囲で、スチレン系熱可塑性エラストマーと組み合わせてもよい。
【００１５】
本発明においては、これらの酸変性スチレン系熱可塑性エラストマーは、樹脂複合材料を作成する場合の混練性を向上させる点から、ＪＩＳ  Ｋ  ７２１０に規定されるメルトフローレイトが、３０ｇ／１０ｍｉｎ．（２３０℃、２．１６ｋｇｆ）以下であることが好ましい。
酸変性スチレン系熱可塑性エラストマーは、有機化クレーと併用することにより、樹脂複合材料の難燃性を向上させる効果がある。
【００１６】
（ｄ）有機化クレー
本発明に用いられる有機化クレーとは、有機オニウムイオンを層間に導入したクレーであり、有機オニウムイオンとしては、例えば、アンモニウムイオン、スルホニウムイオン、ホスホニウムイオンなどがあげられ、中でも、アンモニウムイオンが好ましい。
有機オニウムイオンの導入量はクレーの陽イオン交換容量の２０％以上であり、より好ましくは４０％以上である。
アンモニウムイオンとしては、ジアルキル（牛脂）ジメチルアンモニウムイオン、アルキル（牛脂）ジメチルベンジルアンモニウムイオン、アルキル（牛脂）メチルベンジルアンモニウムイオン、オクタデシルアンモニウムイオン、ジヒドロキシエチルアルキル（硬化牛脂）メチルアンモニウムイオン、アルキル（硬化牛脂）ジメチルベンジルアンモニウムイオン、ジアルキル（硬化牛脂）ジメチルアンモニウムイオン、２−エチルヘキシルアルキル（硬化牛脂）ジメチルアンモニウムイオン、ジアルキル（硬化牛脂）メチルアンモニウムイオン、アルキル（牛脂）ジヒドロキシエチルメチルアンモニウムイオンなどがあげられる。
【００１７】
クレーとしては、例えば、モンモリロナイト、サポナイト、ヘクトライト、バイデライト、スティブンサイト、ノントロナイトなどのスメクタイト系クレー、バーミキュライト、ハロイサイト、マイカなどがあげられ、中でも、スメクタイト系クレーのモンモリロナイトを主成分とするものが好ましい。
このような有機化クレーとしては、「エスベン」（商品名、ホージュン製）、「Ｎａｎｏｍｅｒ」（商品名、ＮＡＮＯＣＯＲ製）、「Ｃｌｏｉｓｉｔｅ」（商品名、ＳＯＵＴＨＥＲＮ  ＣＬＡＹ製）などがある。
これらの有機化クレーは、単独でも、２種類以上を組み合わせてもよい。
さらに、有機化クレーの端面をアルコキシシランなどのシランカップリング剤で処理したものの使用も可能である。
また、樹脂組成物中における分散性が向上することから、１０００℃における強熱減量が３５％以上のものが好ましい。
【００１８】
（ｅ）金属水和物
本発明の絶縁電線用樹脂複合材料には、さらに金属水和物を加えてもよい。
金属水和物としては、例えば、水酸化アルミニウム、水酸化マグネシウム、水和珪酸アルミニウム、水和珪酸マグネシウム、塩基性炭酸マグネシウム、オルト珪酸アルミニウム、ハイドロタルサイトなどの水酸基あるいは結晶水を有する金属化合物があげられ、単独でも、２種以上を組み合わせてもよい。
これらの金属水和物においては、０．３〜１．５μｍの範囲の結晶粒径を有しているもので、凝集がほとんどないものが好ましく、樹脂との相容性が向上することから、シラン系、チタネート系カップリング剤や脂肪酸などで表面処理を施したものがさらに好ましい。
このようなものとしては、「ハイジライト」（昭和電工製）、「キスマ」（協和化学製）（いずれも商品名）などがある。
【００１９】
（ｆ）ポリプロピレン系樹脂
本発明において用いられるポリプロピレン系樹脂としては、ブロックポリプロピレン、ランダムポリプロピレン、ホモポリプロピレンのほか、プロピレン単独重合やプロピレンとエチレンのランダム共重合に続いて、エチレンとα−オレフィンを共重合することにより製造される軟質ポリプロピレンなどがあげられる。特に、耐熱性が要求される部材や絶縁電線に使用される樹脂複合材料には、ブロックポリプロピレン、ホモポリプロピレンやプロピレン単独重合体をベースにした軟質ポリプロピレンが好ましい。
これらのポリプロピレン系樹脂は、単独でも、２種類以上を組み合わせてもよい。
本発明においては、これらのポリプロピレン系樹脂は、樹脂複合材料の混練性を向上させる点から、ＪＩＳ  Ｋ  ７２１０に規定されるメルトフローレイトが、３０ｇ／１０ｍｉｎ．（２３０℃、２．１６ｋｇ）以下であることが好ましい。
【００２０】
次に、本発明における各成分の配合量について説明する。
（ｆ）ポリプロピレン系樹脂
樹脂複合材料中におけるポリプロピレン系樹脂の含有量は、樹脂複合材料中における樹脂成分の総量の２０〜８０質量％であり、好ましくは、４０〜６０質量％である。
この割合が少なすぎると、樹脂複合材料の機械特性や耐熱性が低下することがある。
【００２１】
（ｂ）エチレン系共重合体
本発明の樹脂複合材料中におけるエチレン系共重合体の含有量は、樹脂複合材料中における樹脂成分の総量の１０〜４０質量％であり、好ましくは、２０〜３０質量％である。
（ｃ）酸変性スチレン系熱可塑性エラストマー
本発明の樹脂複合材料中における酸変性スチレン系熱可塑性エラストマーの含有量は、樹脂複合材料中における樹脂成分の総量の１０〜４０質量％であり、好ましくは、２０〜３０質量％である。
また、これら２成分の総量の割合は、樹脂成分の総量の２０〜８０質量％であり、好ましくは２０〜４０質量％である。
この割合が少ないと、有機化クレーの分散が不完全であり、樹脂複合材料の難燃性が向上しないだけでなく、その凝集により、樹脂複合材料の機械特性や耐寒性が低下する。
逆に、多すぎると、樹脂複合材料の機械特性や耐熱性が低下する。
【００２２】
（ｄ）有機化クレー
本発明の絶縁電線用樹脂複合材料中における有機化クレーの含有量は、樹脂複合材料中の樹脂成分の総量（１００質量部）に対して、４〜８質量部である。
この有機化クレーの量が、少なすぎると、金属水和物と併用しても、樹脂複合材料の難燃性は向上せず、多すぎても、増量による難燃性の向上に大きな変化はみられない。
また、本発明の樹脂複合材料において、有機化クレーの添加は、樹脂複合材料が異種材料と接触した場合の耐熱寿命を向上させる効果がある。
（ｅ）金属水和物
本発明の樹脂複合材料には、さらに金属水和物を配合させてもよい。
その場合、樹脂複合材料中における金属水和物の占める割合は、樹脂混合物１００質量部に対して、４０〜１２０質量部であり、好ましくは５０〜８０質量部である。
少な過ぎると、樹脂複合材料に十分な難燃性を付与することができず、多すぎると、樹脂複合材料の機械特性や耐寒性が低下し、比重が増加し好ましくない。
【００２３】
次に、本発明の絶縁電線用樹脂複合材料の製造方法について説明する。
本発明の絶縁電線用樹脂複合材料の製造方法は、ポリプロピレン系樹脂と、エチレン系共重合体と有機化クレーからなる樹脂組成物（Ｉ）、酸変性スチレン系熱可塑性エラストマーと有機化クレーからなる樹脂組成物（II）を溶融混練する方法で製造することが好ましい。
金属水和物は、ポリプロピレン系樹脂と樹脂組成物（Ｉ）、樹脂組成物（II）の溶融混練物に、金属水和物を加え溶融混練する方法が好ましいが、これに限定されるものではなく、例えば、ポリプロピレン系樹脂の一部と金属水和物とを別途溶融混練し加えてもよく、四者を同時に混練してもよい。
【００２４】
樹脂組成物（Ｉ）
：（ｂ）エチレン系共重合体及び（ｄ）有機化クレー
エチレン系共重合体に有機化クレーを配合した樹脂組成物（Ｉ）を樹脂複合材料に使用することで、樹脂複合材料の難燃性を向上させることができる。
樹脂組成物（Ｉ）中における有機化クレーの配合量は、エチレン系共重合体１００質量部に対して５〜２０質量部であることが好ましい。さらに好ましくは、５〜１５質量部である。
有機化クレーの配合量が５質量部未満では、樹脂複合材料の難燃性の向上がみられず、２０質量部をこえる配合も可能であるが、その効果にさらなる向上はみられず、機械特性（低温雰囲気での耐衝撃性）が低下する。
【００２５】
樹脂組成物（II）
：（ｃ）酸変性スチレン系熱可塑性エラストマー及び（ｄ）有機化クレー
酸変性スチレン系熱可塑性エラストマーに有機化クレーを配合した樹脂組成物（II）を樹脂複合材料に使用することで、樹脂複合材料の機械特性、難燃性を向上させることができる。
樹脂組成物（II）中における有機化クレーの配合量は、酸変性スチレン系熱可塑性エラストマー１００質量部に対して１〜２０質量部であることが好ましい。
さらに好ましくは、５〜１５質量部である。
有機化クレーの配合量が少なすぎる場合は、樹脂複合材料の機械特性、難燃性の向上がみられず、多すぎる配合も可能であるが、その効果にさらなる向上がみられない。
【００２６】
以下、本発明の絶縁電線用樹脂複合材料について詳細に説明する。
本発明の絶縁電線用樹脂複合材料の特徴は、有機化クレーを各々含有するエチレン系共重合体と酸変性スチレン系熱可塑性エラストマーを併用することで、エチレン系共重合体及び酸変性スチレン系熱可塑性エラストマー中の有機化クレーの分散状態並びに、樹脂複合材料中のエチレン系共重合体及び酸変性スチレン系熱可塑性エラストマーの分散状態が変化することに基づく。
【００２７】
本発明において、樹脂組成物中や樹脂複合材料中の有機化クレーの状態は、その層構造が消失し、単層で分散していることが好ましく、この状態では、有機化クレーによる補強効果が増加するため、樹脂組成物や樹脂複合材料の機械特性、難燃性などが向上する。
本発明において、樹脂組成物中や樹脂複合材料中における有機化クレーの状態は、Ｘ線回折、透過型電子顕微鏡などで観察することができる。
【００２８】
本発明の絶縁電線用樹脂複合材料中の有機化クレーの層間距離は、透過型電子顕微鏡による観察やＸ線回析などにより算出することができる。
Ｘ線回折の場合には、層間距離をｄとした場合、２ｄｓｉｎθ＝λにより算出することができる。
【００２９】
本発明の絶縁電線用樹脂複合材料中の有機化クレーの層間距離は４ｎｍ以上であることが好ましい。
また、樹脂複合材料中におけるエチレン系共重合体と酸変性スチレン系熱可塑性エラストマーの分散粒径は、透過型電子顕微鏡の観察から最大分散相の平均径｛  （長径＋短径）／２  ｝から算出することができる。
本発明の絶縁電線用樹脂複合材料中のエチレン系共重合体と（ｃ）酸変性スチレン系熱可塑性エラストマーの分散粒径が３μｍ以下が好ましく、１μｍ以下がより好ましい。
【００３０】
本発明において、エチレン系共重合体と有機化クレーからなる樹脂組成物（Ｉ）中では、有機化クレーは、完全に単層で分散しておらず、部分的に凝集体が存在する。
このため、樹脂組成物（Ｉ）は、有機化クレーが配合されていないエチレン系共重合体と比較すると、難燃性の向上がみられるが、有機化クレーの配合量が増加した場合、機械特性（低温雰囲気での耐衝撃性）が低下する問題がある。
【００３１】
これに対して、本発明における酸変性スチレン系熱可塑性エラストマーと有機化クレーからなる樹脂組成物（II）中では、有機化クレーは単層で分散しており、凝集体はみられない。
このため、樹脂組成物（II）は、有機化クレーが配合されていない酸変性スチレン系熱可塑性エラストマーと比較すると、難燃性、機械特性の向上がみられ、有機化クレーの配合量が増加した場合においても、樹脂組成物（Ｉ）のように、機械特性（低温雰囲気での耐衝撃性）が低下する問題はみられないが、樹脂組成物（Ｉ）と比較すると難燃性の点で劣っている。
【００３２】
これら樹脂組成物（Ｉ）及び（II）を含有する樹脂複合材料は、含有樹脂および樹脂組成物が有する特性を示す傾向があるが、その特性は樹脂複合材料中における樹脂組成物の分散状態に大きく左右される。
【００３５】
本発明の絶縁電線用樹脂複合材料は、樹脂組成物（Ｉ）及び（II）を併用したもので、樹脂組成物（Ｉ）を単独で使用した場合にみられるような有機化クレーの凝集体はみられず、樹脂組成物（II）の分散粒径は樹脂組成物（II）を単独で使用した場合より小さくなり、その結果、樹脂複合材料の機械特性、難燃性が向上する。
ポリプロピレン系樹脂に樹脂組成物（Ｉ）及び（II）を添加した樹脂複合材料では、有機化クレーの凝集体はみられず、樹脂組成物（Ｉ）、（II）をそれぞれ単独でポリプロピレン系樹脂に添加した材料にみられた樹脂組成物（Ｉ）、（II）の分散相の連続もみられない。
樹脂組成物（Ｉ）、（II）の分散相の径も小さくなっていることから、樹脂複合材料の機械特性、難燃性が著しく向上する。
【００３６】
通常、ポリプロピレン系樹脂中において、有機化クレーは単層で分散しないことから、本発明のポリプロピレン系樹脂に樹脂組成物（Ｉ）及び（II）を添加した樹脂複合材料は、ポリプロピレン系樹脂に有機化クレーが単層で分散している樹脂組成物に非常に近い材料になっていると考えられる。この結果、優れた機械特性と難燃性を示す。
【００３７】
本発明において、樹脂組成物又は樹脂複合材料は、二軸押出機、バンバリーミキサー、ニーダー、ロールなどの通常用いられる混練装置で溶融混練することが可能である。
混練装置については、特に限定しないが、樹脂組成物の作成については、有機化クレーの分散性が向上することから、二軸押出機の使用が好ましく、樹脂複合材料の作成については、添加剤（難燃剤、難燃助剤、充填剤、酸化防止剤、金属不活性剤、紫外線吸収剤、分散剤、架橋助剤、架橋剤、顔料など）の配合が容易であることから、バンバリーミキサー、ニーダーなどが好ましい。
また、本発明の樹脂複合材料は架橋することもできる。
架橋の方法は特に制限はなく、化学架橋法でも電子線架橋法でも行なうことができる。
【００３８】
また、本発明の絶縁電線は、上記樹脂複合材料を、通常の電線製造用押出成形機を用いて導体周囲に押出被覆することにより製造することができる。
本発明の絶縁電線は、その絶縁体を架橋することもできる。
本発明の絶縁電線の導体径や導体の材質などは特に制限はなく、用途に応じて適宜定められる。
絶縁体の厚さも特に制限はなく、通常のものと同様でよい。
また、絶縁体と導体の間に中間層を設けるなど、絶縁体が多層構造のものであってもよい。
【００３９】
【実施例】
以下、本発明を実施例に基づいてさらに詳細に説明するが、本発明はこれらに限定されるものではない。
【００４０】
参考例１
樹脂組成物（Ｉ）及び（II）は、それぞれ日本製鋼所製の二軸押出機を用い、設定温度９０〜１４０℃、押出量１０ｋｇ／時間で樹脂と有機化クレーとを溶融混練することで得た。実施例１及び比較例１〜７の樹脂組成物及び樹脂複合材料は、森山製作所製の加圧双腕型ニーダーを用い、２００℃で１０分間樹脂及び樹脂組成物と酸化防止剤、滑剤とを溶融混練することで得た。
【００４１】
表１及び２に参考例１の樹脂組成物及び樹脂複合材料の配合と物性を示す。なお、下記表１及び２では、樹脂組成物及び樹脂複合材料の各成分の配合量を質量部で示した。
各表（表３も含む）に示す成分として、以下のものを使用した。
（０１）エチレン系共重合体
エバフレックスＶ５２７−４（商品名、三井・デュポン製）
ＭＦＲ  ０．７ｇ／１０ｍｉｎ．（１９０℃、２．１６ｋｇｆ）
（０２）酸変性スチレン系熱可塑性エラストマー
クレイトンＦＧ１９０１Ｘ（商品名、クレイトンポリマー製）
ＭＦＲ  ６．４ｇ／１０ｍｉｎ．（２３０℃、２．１６ｋｇｆ）
（０３）有機化クレー
エスベンＮ４００（商品名、ホージュン製）
１０００℃強熱減量  ３９％
（０４）有機化クレー
ＮａｎｏｍｅｒＩ．３０ＴＣ（商品名、ＮＡＮＯＣＯＲ製）
１０００℃強熱減量  ３５％
（０５）ポリプロピレン
Ｅ−１５０ＧＫ（商品名、出光石油化学製）
ＭＦＲ  ０．６ｇ／１０ｍｉｎ．（２３０℃、２．１６ｋｇｆ）
（０６）ポリプロピレン
ＰＳ２０１Ａ（商品名、サンアロマー製）
ＭＦＲ  ０．５ｇ／１０ｍｉｎ．（２３０℃、２．１６ｋｇｆ）
（０７）酸変性ポリプロピレン
アドテックスＥＲ３１３−Ｅ１（商品名、日本ポリオレフィン製）
ＭＦＲ  １．８ｇ／１０ｍｉｎ．（２３０℃、２．１６ｋｇｆ）
（０８）金属水和物（水酸化マグネシウム）
キスマ５Ｊ（商品名、協和化学製）
（０９）酸化防止剤
イルガノックス１０１０（商品名、チバガイギー製）
（１０）滑剤
ネオワックスＡＣＬ（商品名、ヤスハラケミカル製）
（１１）滑剤
ステアリン酸カルシウム（日本油脂製）
【００４２】
得られた樹脂組成物及び樹脂複合材料について、以下の試験を行なった。その結果を表２に示す。
○機械特性１（低温雰囲気での耐衝撃性）
厚さ２ｍｍのプレスシートを作成し、ＪＩＳ  Ｋ７２１６に則り、破壊個数／試験個数が０／５となる最低温度を１０℃間隔で調査した。当該最低温度が、高い方が一般に耐衝撃性に劣る。
○機械特性２（引張強度及び伸び）
参考例１については、外径１．２５ｍｍ、内径０．８５ｍｍのチューブを作成し、引張強度（ＭＰａ）及び伸び（％）を、標線  ２５ｍｍ、引張速度２００ｍｍ／ｍｉｎ．で測定した。
【００４３】
○難燃性（酸素指数）
厚さ３ｍｍのプレスシートを作成し、ＪＩＳ  Ｋ７２０１の酸素指数試験装置を使用して、酸素指数２０．２（O２容量％）及び２１．１（O２容量％）における５０ｍｍ延焼時間を測定し、最小値と最大値を記した。
なお、サンプルが溶融せず、延焼時間の長い場合は、一般に難燃性が高い。
【００４４】
○分散性１（ＸＲＤ）
厚さ０．５ｍｍのプレスシートを作成し、X線回折装置（理学電機製）を用い、Ｘ線回折により、樹脂複合材料中における有機化クレーの層間距離の変化を調査した。
有機化クレーの回折角度と樹脂組成物、樹脂複合材料の回折角度を比較して、樹脂組成物、樹脂複合材料の回折角度が低角側にシフトしているものを△、回折角度が消失しているものを○とした。
○分散性２（ＴＥＭ）
樹脂複合材料について、透過型電子顕微鏡（日立製）の観察を行なった。
【００４５】
【表１】
0004999035.tif 000002
【００４６】
【表２】
0004999035.tif 000003
【００４９】
実施例１〜３及び比較例１〜４
有機化クレー及び金属水和物を併用した場合の樹脂複合材料の実施例を示す。溶融混練装置や混練条件などは上記の参考例１で述べたのと同様に行なった。
参考例１と同様に樹脂組成物（Ｉ）及び（II）を調製した。続いて、実施例１〜３及び比較例１〜４の複合材料は、樹脂組成物及びポリプロピレンと金属水和物と酸化防止剤、滑剤とを参考例１と同様に溶融混練することで得た。ただし、実施例２の場合は、樹脂組成物（II）は酸変性スチレン系熱可塑性エラストマー１００質量部に有機化クレー１５質量部を配合したものであり、実施例３の場合は、樹脂組成物（Ｉ）、（II）は樹脂１００質量部に有機化クレー２０質量部を配合したものである。
【００５０】
また、比較例２、３の複合材料は、樹脂組成物を調製しないで、樹脂複合材料を得たものである。比較例２の場合は、各樹脂と有機化クレー、金属水和物、酸化防止剤、滑剤とを溶融混練することで、比較例３の場合は、有機化クレーを配合しないで比較例２と同様にして樹脂複合材料を得たものである。
比較例４は各樹脂と有機化クレーを二軸押出機で溶融混練して調製した樹脂組成物と金属水和物、酸化防止剤、滑剤とを溶融混練することで得た。
表３に実施例１〜３、比較例１〜４の樹脂複合材料の成分とその配合量（質量部で示す）および次の試験によるその樹脂複合材料と絶縁電線の物性を示す。
【００５１】
得られた樹脂複合材料のプレスシートについて、以下の試験を行なった。
○耐熱性（加熱変形）
厚さ２ｍｍのプレスシートを作成し、ＪＩＳ  Ｋ６７２０に則り、試験温度１６０℃、試験荷重１ｋｇｆとして、変形率を調査した。
○機械特性１（低温雰囲気での耐衝撃性）
実施例１で述べたと同様に、厚さ２ｍｍのプレスシートを作成し、ＪＩＳ  Ｋ７２１６に則り、破壊個数／試験個数が０／５となる最低温度を１０℃間隔で調査した。
○難燃性（ＵＬ９４）
厚さ３ｍｍのプレスシートを作成し、ＵＬ９４ＨＢに則り、炎がサンプルの１００ｍｍの標識表示に達する前に消えるものを自消性とし、１００ｍｍを過ぎた場合を×とした。
【００５２】
次に、得られた複合材料を汎用の電線製造用押出成形機で、導体径０．８ｍｍφの軟銅線上に、厚み０．２ｍｍで押出被覆して、絶縁電線を作成した。
得られた絶縁電線（ワイヤー）について、以下の試験をおこなった。
○引張特性
得られた絶縁電線の絶縁体の引張強度（ＭＰａ）、引張伸び（％）を、標線５０ｍｍ、引張速度５０ｍｍ／ｍｉｎ．で測定した。
○難燃性（水平試験）
ＪＩＳ  Ｃ３００５に規定される水平試験をおこない、１５秒以内に炎が消えたものを合格とし、１５秒以上燃えたもの不合格とした。
○共存性試験１
得られた絶縁電線1本の周囲にＰＶＣ電線5本を縦添えに接触させるようにテープで固定した状態で、１４０℃の恒温槽に投入し、９６時間後に取り出した後、自己径（１．２ｍｍφ）巻付試験を行い、クラックが発生しなかったものを合格とし、クラックが発生し、導体が露出したものを不合格とした。
○共存性試験２
得られた絶縁電線をゴムグロメット内部に挿入し、電線とゴムグロメットとを接触させるようにテープで固定した状態で、１４０℃の恒温槽に投入し、４８時間後に取り出した後、自己径（１．２ｍｍφ）巻付試験を行い、クラックが発生しなかったものを合格とし、クラックが発生し、導体が露出したものを不合格とした。
【００５３】
【表３】
0004999035.tif 000004
【００５４】
表３の結果が示すように、比較例１よりも本発明の実施例１〜３に示される樹脂複合材料は、優れた耐熱性、機械特性を示し、難燃性も十分な絶縁電線用樹脂複合材料である。
これらの樹脂複合材料で導体を被覆した絶縁電線は、優れた引張特性、難燃性を示し、ＰＶＣ絶縁電線やゴムグロメットなど、異種材料からなる部品と共存させた場合の耐熱性にも優れている。
本発明の範囲外のものである比較例２では機械特性１（耐寒性）、引張特性及び難燃性、比較例３では難燃性に問題がある。また、比較例４では機械特性１（耐寒性）異種材料からなる部材と共存させた場合の耐熱性に問題がある。
【００５５】
【発明の効果】
本発明の絶縁電線用樹脂複合材料を用いれば、導体の被覆層の機械特性、難燃性などが改良され、また、ポリプロピレン系樹脂を被覆樹脂の主成分として使用していることから、従来のノンハロゲン難燃電線と比較して、引張特性や耐熱性が優れている。
さらに、被覆樹脂としてエチレン系共重合体、酸変性スチレン系熱可塑性エラストマーと有機化クレーを使用することにより、従来のノンハロゲン難燃電線と比較して、少量の金属水和物の添加で難燃性を付与することが可能となり、多量の金属水和物を添加した絶縁電線の問題である軽量化や成形加工性の向上が可能となる。
また、本発明の絶縁電線は、ＰＶＣテープやＰＶＣ絶縁電線、ゴムグロメットなどの異種材料と接触した状態での耐熱寿命に優れている。